"a10~10,000メッシュサイズに粉砕された珪藻土粉末第1の母材100重量部と、b親水性と親油性の両方の性質を有する液状物質5~70重量部と、を含み、前記液状物質が前記珪藻土粉末の気孔を通過しながら分布するように充分に混練した状態で、可塑性を帯びる粘土の性質、ボロボロした土の性質、反復的に固めたり崩すことのできる砂の性質を有し、空気中でも固まらず、水がなくても繰り返して使用できることを特徴とする粘土組成物。砂;貝殻;珪砂;黄土;白土;穀類;堅果類の堅い外皮;ココピート;及び鋸屑からなる群から選択される1種以上であって、前記珪藻土粉末の1/10以下の粒子サイズを有する第2の母材10~100重量部をさらに含むことを特徴とする、請求項1に記載の粘土組成物。前記液状物質は、プロピレングリコールPG;ポリエチレングリコールPEG;及びグリセリンからなる群から選択された1種以上であることを特徴とする、請求項1又は2に記載の粘土組成物。前記第2の母材は100~100,000メッシュの粒子サイズを有することを特徴とする、請求項3に記載の粘土組成物。前記珪藻土は1,250°C以上に焼成処理されたものであることを特徴とする、請求項3に記載の粘土組成物。天然抗菌物質をさらに含む、請求項3に記載の粘土組成物。前記天然抗菌物質は、グレープフルーツ抽出物;アリシンを含むニンニク抽出物;緑茶抽出物;及び銀ナノからなる群から選択された1種以上であることを特徴とする、請求項6に記載の粘土組成物。凝集剤01~70重量部をさらに含む、請求項3に記載の粘土組成物。ポリビニルアルコール又はゼラチン10~100重量部をさらに含み、前記ポリビニルアルコール又はゼラチンは前記液状物質に溶解された状態で含まれることを特徴とする、請求項3に記載の粘土組成物。流動パラフィン;ワックスからなる群から選択された1種以上を01~50重量部でさらに含む、請求項3に記載の粘土組成物。下記のaとbを混合すること、及び下記の液状物質が下記の珪藻土粉末の気孔を通過しながら分布するように充分に練ることを含む粘土組成物の製造方法a10~10,000メッシュサイズに粉砕された珪藻土粉末第1の母材100重量部、b親水性と親油性の両方の性質を有する液状物質5~70重量部。前記混合することは、砂;貝殻;珪砂;黄土;白土;穀類;堅果類の堅い外皮;ココピート;及び鋸屑からなる群から選択される1種以上であって、前記珪藻土粉末の1/10以下の粒子サイズを有する第2の母材10~100重量部をさらに混合することを特徴とする、請求項11に記載の粘土組成物の製造方法。前記液状物質は、プロピレングリコールPG;ポリエチレングリコールPEG;及びグリセリンからなる群から選択された1種以上であることを特徴とする、請求項11又は12に記載の粘土組成物の製造方法。前記珪藻土は1,250°C以上に焼成処理されたものであることを特徴とする、請求項13に記載の粘土組成物。前記混合前に前記液状物質に天然抗菌物質を添加して溶解させることをさらに含む、請求項13に記載の粘土組成物の製造方法。前記混合することは、凝集剤01~70重量部をさらに混合することを特徴とする、請求項13に記載の粘土組成物の製造方法。前記混合前に前記液状物質にポリビニルアルコール又はゼラチン10~100重量部を溶解させることをさらに含む、請求項13に記載の粘土組成物の製造方法。前記液状物質又は混練した物質に、流動パラフィン;ワックスからなる群から選択された1種以上を01~50重量部で添加して均一に混合し、組成物をオイルでコーティングすることをさらに含む、請求項13に記載の粘土組成物の製造方法。本発明は、長時間の使用や造形後にも固まらず、同一の性状が持続的に維持され、水がなくても継続的な反復使用が可能な粘土組成物及びその製造方法を提供することを目的とする。また、本発明は、可塑性を帯びる粘土の性質、ボロボロした土の性質、反復的に固めたり崩すことのできる砂の性質を有しながらも、付く量も少なく、成分調節及び添加物によってそれぞれ特性の異なる多様な性状の粘土を製造できる粘土組成物及びその製造方法を提供することを目的とする。また、本発明は、天然物質を主材料とする環境にやさしい素材からなり、子供が長時間触って遊んでも安全であり、使用後の廃棄時には自然に戻る環境にやさしい素材の安全な粘土組成物及びその製造方法を提供することを目的とする。また、本発明は、必要に応じて抗菌などの機能性物質を担持又は結合し、機能性を持続的に発現できる粘土組成物及びその製造方法を提供することを目的とする。このために、本発明では、a10~10,000メッシュのサイズに粉砕された珪藻土粉末第1の母材100重量部と、b親水性と親油性の両方の性質を有する液状物質5~70重量部とを含み、前記液状物質が前記珪藻土粉末の気孔を通過しながら分布するように充分に混練した状態で、可塑性を帯びる粘土の性質、ボロボロした土の性質、反復的に固めたり崩すことのできる砂の性質を有し、空気中でも固まらず、水がなくても繰り返して使用できることを特徴とする粘土組成物が提供される。また、本発明では、下記のaとbを混合すること、及び下記の液状物質が下記の珪藻土粉末の気孔を通過しながら分布するように充分に練ることを含む粘土組成物の製造方法が提供される:a10~10,000メッシュのサイズに粉砕された珪藻土粉末第1の母材100重量部、b親水性と親油性の両方の性質を有する液状物質5~70重量部。本発明では、多孔性の珪藻土粉末に親水性と親油性の両方の性質を有する液状物質を混合し、この液状物質が前記珪藻土粉末の気孔を通過しながら分布するように充分に練ることによって長い間粘性を失わずに維持することができる。また、黄土、白土、穀物、鋸屑などの多様な性質の素材第2の母材を第1の素材に浸透させて融合させることによって多様な性状の粘土を提供することができ、抗菌剤などの機能性物質も、親水性と親油性の両方の性質を有する液状物質を通して一つに融合させて珪藻土粉末の気孔に担持することによって、多様な機能性物質を付加し、効果を持続的に発現することができる。本発明の粘土組成物は、長時間の使用や造形後にも固まらずに同一の性状が持続的に維持され、水がなくても継続的な反復使用が可能であり、可塑性を帯びる粘土の性質、ボロボロした土の性質、反復的に固めたり崩すことのできる砂の性質を全て有し、組成物の成分構成及び含量調節によって特性の異なる多様な性状を有することができる。また、本発明の粘土組成物は、天然物質及び人体に無害でかつ自然分解が可能な環境にやさしい素材からなり、子供が長時間触って遊んでも安全であり、廃棄時にも環境汚染の問題がなく、固まらないため繰り返して使用することができ、資源節約と経済的な効果もある。また、多様な感じと触感で子供たちの好奇心を誘発し、付く量が少ないため使用が便利である。以下、本発明の粘土組成物と製造方法の好適な実施例を説明する。以下で記載する技術構成は、本発明の最も望ましい一実施例に過ぎないもので、本発明の技術的思想を全て代弁するものではないので、本出願時点においてこれらに取って代わる多様な均等物と変形例があり得ることを理解しなければならない。本発明の粘土組成物は、第1の母材と液状物質を含み、多様な触感と物性を有する組成物を製造するために第2の母材をさらに含むことができ、抗菌性などの機能性を与えるために天然抗菌物質などの添加物をさらに含むことができる。本組成物において、珪藻土粉末は、多くの気孔を有する多孔性の第1の母材であって、親水性と親油性の両方の性質を有する液状物質、この液状物質に溶解又は乳化された添加物や第2の母材が気孔を通過しながら分布することのできる媒体となる。珪藻土は、珪藻の遺骸で製造された軟質の岩石と土壌をいうが、珪藻土は多くの気孔を有している。図2は、珪藻土の表面写真であって、一般砂の表面写真である図3と比較したとき、表面の多孔性構造を確認することができる。望ましくは、前記珪藻土は化石層の岩石であって、1,250°C以上の高温で焼成処理されたものである。珪藻土は、気孔を活用するために少なくとも気孔サイズより大きい粒子サイズに粉砕して使用し、望ましくは10~10,000メッシュ程度のサイズに粉砕する。珪藻土粉末の粒子は、過度に大きいと触感が粗くなるので、前記範囲内で所望の触感に合わせて調節することが望ましい。本組成物で、液状物質は、珪藻土、第2の母材、他の添加物などを全て混合融化させるべきものであるので、油と水に全て混合可能な親水性と親油性の両方の性質を有する液状物質でなければならない。親水性と親油性の両方の性質を有する液状物質は、本組成物で前記珪藻土粉末第1の母材の気孔を通過しながら分布することによって母材に粘性を与えるとともに、下記の第2の母材及び抗菌物質などの添加物を溶解及び乳化させることによって第1の母材に共に分布させることのできる媒質としての役割をする。親水性と親油性の両方の性質を有する液状物質は、望ましくは、プロピレングリコールPG;ポリエチレングリコールPEG;及びグリセリンからなる群から選択される1種以上である。親水性と親油性の両方の性質を有する液状物質は、第1の母材100重量部に対して5~70重量部で含まれる。親水性と親油性の両方の性質を有する物質が全体の母材の50以上で使用される場合は、粥状となって粘土形態をなすことができなく、全体の母材の5以下で使用される場合は、粘性が不足するため組成物が非常にバサバサした状態になるという問題がある。前記珪藻土粉末を第1の母材とし、これに珪藻土の気孔サイズ以下の微細な粉末サイズに粉砕した多様な物質を前記液状物質を用いて混合することによって多様な触感と性状を有する粘土物質を製造することができる。第2の母材は、前記珪藻土粉末の気孔サイズ以下の粒子サイズを有するべきであり、望ましくは、珪藻土粉末の1/10以下の粒子サイズを有し、より望ましくは、この範囲で100~100,000メッシュ程度の粒子サイズを有する。第2の母材は、本組成物のうち前記液状物質を媒体とし、第1の母材である珪藻土粉末の気孔の内部及び外部に存在するようになる。第2の母材は、前記第1の母材100重量部に対して10~100重量部で含まれることが望ましく、100重量部を超える場合は、珪藻土粉末の気孔が塞がれるため特有の粘性が低下するおそれがある。第2の母材は、砂;貝殻;珪砂;黄土;白土;穀類;堅果類の堅い外皮;ココピート;及び鋸屑からなる群から選択される1種以上である。前記穀類は、例えば、米、麦、豆、栗、キビ、小麦などになり得る。前記堅果類の堅い外皮は、例えば、ピーナッツやクルミなどの堅い外皮になり得る。本発明の粘土組成物は、機能性を与える添加物として天然抗菌物質をさらに含むことができる。天然抗菌物質は、望ましくは、グレープフルーツ抽出物;アリシンを含むニンニク抽出物;緑茶抽出物;及び銀ナノからなる群から選択された1種以上になり得る。天然抗菌物質は、抗菌作用を示すのに必要な量で含むことができ、その量は抗菌物質の種類によって変わり得る。グレープフルーツ抽出物DF―100TMの場合、前記第1の母材100重量部に対して01~10重量部で含むことができる。グレープフルーツ抽出物などの天然抗菌物質は、前記液状物質に容易に溶解されるので、望ましくは、前記液状物質に溶解された状態で本組成物に含むことができる。第1の母材である珪藻土粉末が多孔性であるので、抗菌物質は、前記液状物質を通して混和された状態で珪藻土の気孔を用いて安定的に担持することができ、持続的に効果を発揮することができる。本発明の粘土組成物は凝集剤をさらに含むことができる。凝集剤は、液体中に懸濁されているいくつかの固体粒子の集まりによってやや大きい塊を作るために液体に添加する薬品であって、主に水処理などに使用される。凝集剤には、消石灰、白礬、塩化アルミニウム、酸化鉄III、硫酸鉄IIなどの無機電解質と、澱粉類、ポリアクリルアミドとその誘導体などの有機高分子化合物があるが、両方を全て使用可能であり、望ましくは、ポリアクリルアミドとその誘導体などの有機高分子化合物を使用する。前記液状物質を媒質として用いて均一相をなす組成物に凝集剤を投入して練ると、全体的にドロドロしたエマルジョン状態になりながら粘り強くかつ強力な粘性が生じる。凝集剤は、前記第1の母材100重量部に対して01~70重量部、より望ましくは05~20重量部で含むことができる。本発明の粘土組成物は、ポリビニルアルコール又はゼラチンをさらに含むことができる。ポリビニルアルコール又はゼラチンを前記液状物質に溶解させて含ませると、粘性と触感などの性状が著しく異なる組成物を得ることができる。ポリビニルアルコール又はゼラチンは、望ましくは、前記第1の母材100重量部に対して10~100重量部で含むことができる。本発明の粘土組成物は、組成物に含まれた各成分粒子をオイルでコーティングするために、流動パラフィン;ワックスからなる群から選択された1種以上を01~50重量部でさらに含むことができる。このように組成物をライトオイルでコーティングする場合、保湿効果があり、手に付くことを防止することができ、各種有害物質を遮断し、臭いを抑制し、製品の性質を長く維持できるという長所がある。本発明の粘土組成物は、前記抗菌物質の他にも、天然香料、アロマなどの多様な機能性物質を必要に応じて含むことができる。このような機能性物質は、前記液状物質を通して混和された状態で第1の母材である珪藻土粉末の気孔構造の内外に安定的に分布維持できるので、効果の持続的な発現が可能である。本組成物は、その他にも必要に応じて添加物を含むことができ、特に、添加物は、粘土組成物に多様な色相を与えるための着色剤を含むことができる。着色剤としては、天然又は人体に安全な合成着色剤であれば全て使用することができ、水性と油性を問わず、多様な染料、顔料などを使用することができる。本発明の粘土組成物は、不規則的でかつ多気孔性である珪藻土粉末と、親水性と親油性の両方の性質を有する液状物質又は第2の母材と機能性物質などを含む液状物質との融化によって新しい特性を有する物質相をなすようになる。図1は、このような本発明の粘土組成物を概念的に示したもので、第1の母材である多孔性珪藻土粒子10の気孔11内及び各珪藻土粒子10間に第2の母材20及び抗菌物質30などの添加物が分布するようになる。本発明の粘土組成物は、可塑性を帯びる粘土の性質、ボロボロした土の性質、反復的に固めたり崩すことのできる砂の性質を有し、空気中でも固まらず、水がなくても繰り返して使用することができる。そして、本組成物内の第2の母材などの成分及び含量などを調節することによって、本組成物において粘土、土、砂の性質のうちいずれか一つを強く示すように多様に性状を調節することができる。以下、本発明の粘土組成物を製造する望ましい実施例を説明する。次の望ましい実施例で使用された用語の意味は前記粘土組成物に対する説明で使用された用語の意味と同一であり、組成物を構成する物質も同一であるので、重複する説明は省略する。本発明の製造方法は、前記のような第1の母材、第2の母材、液状物質などを混練することによって、各成分が完全に一つに融合され、新しい性状を有する粘土を製造するようになる。まず、珪藻土と第2の母材はそれぞれの粒子サイズに微細に粉砕しておく。珪藻土の場合、望ましくは、粉砕前に予め1,250°C以上に焼成処理する。天然抗菌物質などの機能性物質やポリビニルアルコール又はゼラチンを添加する場合は、前記液状物質に予め溶解させた後で混合することが望ましい。望ましくは、各成分を混合した後、ニーダーに移して練るが、このとき、凝集剤を添加すると、混合物が全体的にドロドロしたエマルジョン状態になりながら粘り強くかつ強力な粘性が生じるようになる。継続して練ると、粘性が生じながらある瞬間バサバサした感じがニチャニチャした感じに変わり、全ての物質が完全に一つに融合された新しい性状の粘土になる。必要に応じて、混練が終了した後の最終過程又は混練前の前記液状物質に、流動パラフィン;ワックスからなる群から選択された1種以上を添加して混合すると、組成物をオイルで軽くコーティングすることができる。このようにコーティング過程を経た粘土組成物は、ほとんど手に付くことなく、滑らかな感触を有するようになる。以下、具体的な実施例を通して本発明をより詳細に説明する。しかし、これら実施例は、本発明をより具体的に説明するためのものに過ぎなく、本発明の範囲がこれら実施例によって限定されることはない。[実施例1]1予め1,250°C以上に焼成処理した珪藻土を100メッシュ程度のサイズに粉砕した。2前記1で準備した珪藻土粉末100重量部にグリセリン15重量部を混合し、ニーダーに移して混練しながら凝集剤株ハンソルケミカルの有機高分子凝集剤1重量部を投入し、完全に混和されて安定した性状を示すまで継続して混練した。その結果、中間程度の粘性を有する粘土組成物を得た。[実施例2]1予め1,250°C以上に焼成処理した珪藻土を100メッシュ程度のサイズに粉砕した。2黄土を5,000メッシュ程度のサイズに微粉砕した。3前記1で準備した珪藻土粉末100重量部に2で準備した黄土粉末15重量部とグリセリン20重量部を混合し、ニーダーに移して混練しながら凝集剤株ハンソルケミカルの有機高分子凝集剤1重量部を投入し、完全に混和されて安定した性状を示すまで継続して混練した。その結果、粘土の性質の強い強力な粘性の粘土組成物を得た図4及び図5。[実施例3]1予め1,250°C以上に焼成処理した珪藻土を100メッシュ程度のサイズに粉砕した。2黄土を3,000メッシュ程度のサイズに微粉砕した。3前記1で準備した珪藻土粉末100重量部に2で準備した黄土粉末10重量部とグリセリン20重量部を混合し、ニーダーに移して混練しながら凝集剤株ハンソルケミカルの有機高分子凝集剤05重量部を投入し、完全に混和されて安定した性状を示すまで継続して混練した。その結果、土の性質の強い柔らかい粘性を有するボロボロした性質の粘土組成物を得た図6及び図7。[実施例4]1予め1,250°C以上に焼成処理した珪藻土を100メッシュ程度のサイズに粉砕した。2黄土を1,000メッシュ程度のサイズに微粉砕した。3前記1で準備した珪藻土粉末100重量部に2で準備した黄土粉末20重量部とグリセリン25重量部を混合し、ニーダーに移し、完全に混和されて安定した性状を示すまで継続して混練した。その結果、水に濡れた程度の粘性を有する砂と同じ性質の粘土組成物を得た。前記実施例1~4で製造した粘土組成物の組成と性質を下記の表1に整理した。[実施例5]グリセリンに抗菌物質としてグレープフルーツ抽出物DF―100TM5重量部を添加して溶解させた後、珪藻土粉末及び黄土粉末と混合することを除いては、前記実施例1と同一に実施した。グレープフルーツ抽出物を添加して製造した本実施例の粘土組成物とグレープフルーツ抽出物を添加していない実施例1の粘土組成物の抗菌力を比較して試験した。試験は、FITI試験研究院に依頼して実施し、試験菌液を37±1°Cで24時間振蕩120回/分培養した後、菌数を測定することによって行った。接種培地はTSB1mlにし、試料は10gにした。2つの菌株に対して実験を実施し、第1の菌株としてはStaphylococcusaureusATCC6538を使用し、第2の菌株としてはEscherichiacoliATCC25922を使用した。結果は、次の表2に示す通りである。[実施例6~13]グリセリン40重量部の代わりに下記の表3に記載した混合グリセリン90重量部を使用することを除いては、前記実施例2と同一に実施した。このとき、ゼラチンを溶かした後でグリセリンに混合させ、流動パラフィンは、そのままグリセリンと混合した後で他の組成成分と混練した。PVAポリビニルアルコールは少量の水に溶かした後でグリセリンと混合し、混合グリセリンの組成と製造された粘土組成物の性質は下記の表2に示す通りである。実施例10に係る粘土組成物は図8及び図9に示す通りであり、実施例13に係る粘土組成物は図10及び図11に示す通りである。[実施例14]グリセリンの代わりにプロピレングリコールを使用することを除いては、実施例1と同一に実施した。その結果、粘性を有する粘土性質の組成物を得た。製造された組成物は、実施例1で製造した組成物と比較すると粘性が多少弱く、バサバサした感じがした。[実施例15]グリセリンの代わりにポリエチレングリコールを使用することを除いては、実施例1と同一に実施した。その結果、粘性を有する粘土性質の組成物を得た。製造された組成物は、実施例1で製造した組成物と比較すると粘性が多少弱く、バサバサした感じがした。また、製造された組成物は、実施例14で得られた組成物と比較すると類似した粘性を有し、触感において差があった。"